Способ получения трехмерных керамических изделий

Способ получения трехмерных керамических изделий, включающий последовательное нанесение слоев затвердевающего материала через сопло в подвижной головке, отличающийся тем, что в качестве материала используют термопластичную суспензию, предварительно нагретую до температуры в диапазоне 70-90°C, в качестве термопластичной суспензии используют смеси тугоплавких порошков: оксида алюминия, и/или диоксида циркония, и/или карбида титана, и/или диоксида кремния, и/или диоксида титана, и/или оксида бериллия, и/или карбида ниобия, и/или карбида кремния, и/или карбида циркония, и/или нитрида кремния, и/или нитрида алюминия с термопластичной связкой - парафин, и/или церезин и воск, при этом реализуют быстрое охлаждение слоев затвердевающего материала, полученную заготовку отжигают при температуре 1000-1200°C в течение не менее 1 ч, затем проводят спекание заготовки при температуре 1700-1800°C с изотермической выдержкой в течение не менее 1 ч, а подачу нагретой термопластичной суспензии осуществляют через коническое конфузорное сопло с полууглом раствора θ=15° под давлением, которое определяют в соответствии с соотношением:
,
где Δp(t) - давление подачи, Па;
G(t) - требуемый расход термопластичной суспензии, кг/с;
3
ρ - плотность суспензии, кг/м;
кр
2
S - площадь минимального сечения сопла, м;
φ - безразмерный коэффициент расхода сопла.